도 4 는 본 발명 의 실시 예 에서 제조 된 [ Zn 3 ( NTB ) 2 ] n 에 대한 등온 기체 흡착 ( gas sorption isotherm ) 결과 를 나타낸 그래프 로서 , ( a ) 는 77 K 에서 N 2 및 H 2 에 대한 결과 이 고 ; ( b ) 는 195 K ( 원 ) 및 273 K ( 사각형 ) 에서 CO 2 ( 파랑 ) 및 CH 4 ( 검정 ) 에 대 한 결과 이 다 . [ P 0 ( N 2 ) = 760 Torr . ; 속 이 찬 형태 , 흡착 ; 속 이 빈 형태 , 탈착 ]